(57)【要約】      （修正有）【課題】光の利用効率の向上に最適な凹凸形状を有した光再利用シート及びそれを用いた太陽電池モジュールを提供する。【解決手段】太陽電池セル裏面側の反射層を備えた光再利用シートが有する凹凸形状は、その前面板側の材質の屈折率をｎとするとき、前面板の法線と反射面の法線とのなす角θが、2010123718.tif 000019を満たし、且つ、頂角αが、2010123718.tif 000020を満たす。【選択図】図４
2010123718.tif 000002
【特許請求の範囲】
【請求項１】
光を入射する前面板と、
前記前面板を透過した光を透過する充填層と、
前記充填層で固定され、前記充填層から透過した光を、
受光面から受光して電気に変換する太陽電池セルと、
前記太陽電池セルの前記受光面の裏面側にあり、前記太陽電池セルの前記受光面には受光しなかった光を反射する凹凸形状を有する反射層を備えた光再利用シートと、
を有する太陽電池モジュールであって、
反射面の前面板側の材質の屈折率をｎとし、
前期前面板の法線と前記反射面の法線とのなす角θが、
【数１】
2010123718.tif 000017
を満たし、且つ、頂角αが、
【数２】
2010123718.tif 000018
である前記反射面を有することを特徴とする太陽電池モジュール。
【請求項２】
前記式１と、前記式２を満たす前記光再利用シートの前記反射面の面積率が、５０％以上である事を特徴とする光再利用シートを用いた請求項１に記載に記載の太陽電池モジュール。
【請求項３】
前記光再利用シートの前記反射面の前記凹凸形状が、周期性を有することを特徴とする光再利用シートを用いた請求項１から請求項２に記載に記載の太陽電池モジュール。
【請求項４】
前記光再利用シートの前記反射面の前記凹凸形状の周期のピッチが、２５μｍ以上、３００μｍ以下であることを特徴とする光再利用シートを用いた請求項１から請求項３に記載に記載の太陽電池モジュール。
【発明の詳細な説明】
【技術分野】
【０００１】
本発明は、少なくとも一方の面に構造を有し、  前記構造によって光の回折、散乱、拡散、屈折、あるいは反射作用によって特定方向に光を偏向し、  本来は損失となる光を再利用することができる光再利用シート及びそれを用いた太陽電池モジュールに関する。  
さらに、前記光再利用シートを用いたＬＥＤやＥＬ素子等の発光素子の光を再利用するシート及びそれを用いた発光素子に関する。
【背景技術】
【０００２】
近年、太陽電池モジュールの普及は大きな広がりを見せ、電卓等の小型電子機器に搭載される比較的小さなものから、家庭用として住宅に取り付けられる太陽電池モジュールや大規模な発電施設に用いられる大面積の太陽電池発電システム、さらには人工衛星の電源まで、様々な分野で利用が促進されている（例えば、特許文献１参照）。
【０００３】
このような太陽電池は、主に光が照射される面積に比例して発電量が増加する。したがって、発電効率を向上させるには封止技術、製膜技術等の製造技術を改善することに加え、いかにして太陽電池モジュールの開口率（全面積に対する発電可能な面積の割合）を大きくするかが重要な課題となっている。
【０００４】
また、特に単結晶シリコンや多結晶のシリコンのでは、そのシリコンのコストが高いという問題がある。また、それを貼り付けるためのコストも加算されてくる。
そこで、太陽電池セルの構成部材であるシリコンの量が少なく、ＣＶＤ等の技術により、成膜することができるような薄膜シリコンの太陽電池セルが用いられるようになってきている。
【０００５】
しかし、上述のものは特に赤外の光が薄膜シリコンの太陽電池セルを透過しやすいため光の吸収率が低い。そこで光の利用効率を上げるために、あえて入射光を散乱させて、薄膜シリコンの太陽電池セルを透過する距離を稼ぐことで光の利用効率を向上させる。
【０００６】
一般に、非晶質シリコン太陽電池には、２種類の構造のものがある。一つは、ガラス等の透光性基板上に、ＳｎＯ２やＩＴＯ等の透明電導膜が形成され、その上に非晶質半導体（Ｓｉ）のｐ層、ｉ層、ｎ層がこの順に積層されて成る構造のものである。もう一つは、金属基板電極の上に、非晶質半導体（Ｓｉ）のｎ層，ｉ層，ｐ層がこの順に積層されて光電変換活性層が形成され、更にその上に透明電導膜が積層され成る構造のものである。
【０００７】
特に、前者の構造のものでは、非晶質半導体をｐ―ｉ―ｎ層の順に形成するのに、透光性絶縁基板が太陽電池表面カバーガラスを兼ねることができること、また、ＳｎＯ２等の耐プラズマ性透明電導膜が開発されて、この上に非晶質半導体光電変換活性層をプラズマＣＶＤ法で形成することが可能になったことなどから、現在多く用いられている。
【０００８】
なお、非晶質半導光電変換活性層の形成に、原料ガスのグロー放電分解によるプラズマＣＶＤ法や、光ＣＶＤ法による気相成長法を用いることができ、これらの方法によれば大面積の薄膜形成が可能であるという利点もある。
【０００９】
非晶質Ｓｉ太陽電池は、１００℃〜２００℃程度の比較的低温で形成できるので、その非晶質Ｓｉ太陽電池を形成するための基板として、様々な材質の基板を用いることが可能であるが、通常よく用いられるものはガラス基板やステンレス基板である。
【００１０】
また、非晶質Ｓｉ太陽電池は、光を電機に代える変換効率が最大となるときのシリコンの光吸収層の膜厚が５００ｎｍ程度であるため、その変換効率を向上させるには光吸収層の膜厚内で光の吸収量を増大させることが重要なポイントとなる。そのため、ガラス基板上の表面に凹凸のある透明導電膜を形成したり、ステンレス基板上の表面に凹凸のある金属膜を形成したりすることにより、光吸収層中での光の光路長を増加させることが従来より行われてきた。
【００１１】
このような方法で、光吸収層中での光路長を増加させた太陽電池の場合、その表面に凹凸がない平坦な基板上に非晶質Ｓｉ太陽電池を形成した場合と比較して、光の利用効率が顕著に向上する。
【００１２】
ところで、ガラス基板の表面上に凹凸を形成する一般的な方法としては、常圧ＣＶＤ法により透明電極であるＳｎＯ２膜を形成する方法があげられる。また、ステンレス等の金属基板上に凹凸を形成する方法としては、Ａｇを蒸着法やスパッタリング法により形成する際に、その形成条件を調整したり、Ａｇの形成後に熱処理を行ったりする方法が用いられていた。
【００１３】
この薄膜太陽電池は、透光性絶縁基板の上に、透明導電膜、水素化アモルファスシリコンカーバイド（ａ―ＳｉＣ  Ｈ）ｐ層、水素化アモルファスシリコン（ａ―Ｓｉ  Ｈ）ｉ層、水素化アモルファスシリコン（ａ―Ｓｉ  Ｈ）ｎ層、透明導電膜、及び裏面電極が順次形成されて構成されるものである。そして、前述のようにして、透明導電膜の表面に凹凸形状が形成され、これによりその上部に形成された各層が凹凸形状を有するというものである。
【００１４】
また、薄膜太陽電池等の半導体素子を可撓性基板あるいは軽量基板上に形成する場合、耐熱性の高いポリイミド樹脂が用いられてきた。このような樹脂に凹凸を形成する方法は、特許文献２等に開示されている。
【００１５】
また、特許文献３には、Ｖ溝の周期構造により、光を再帰反射し、光の利用効率を上げるような特許が公開されており、Ｖ溝頂角は、５０度から９０度が望ましいとの記述がある。また、Ｖ溝の周期のピッチとしては、１０μｍから２０μｍが望ましいとの記述がある。
【００１６】
また、太陽電池セル３０の配置間隔を狭くするとリーク電流が生じてしまうため、隣り合う太陽電池セル３０の間の領域が必要となる。図２６に示すように、太陽電池モジュール２００に入射する光Ｈ０のうち、この領域に入射する光Ｈ１を、裏面材３００を太陽電池モジュール２００の背面に配置することにより裏面材３００反射し、光Ｈ２として再利用するもの（特許文献４）が知られている。しかし、まだ十分な発電効率は得られていない。
【特許文献１】特開２００１−２９５４３７号公報
【特許文献２】特開平４−６１２８５号公報
【特許文献３】特開平１１−２７４５３３号公報
【特許文献４】特開平１１−３０７７９１号公報
【発明の開示】
【発明が解決しようとする課題】
【００１７】
上述のように、従来の太陽電池モジュールは、単位面積当たりの発電効率を上げようという要望は多いが、太陽電池モジュールに入射した光のうち、太陽電池セルに入射せずに損失する光が多くあるため、発電効率は十分でない。
【００１８】
本発明はこのような課題に鑑みてなされたものであって、本来は損失となる光を再利用することにより、光の利用効率の向上に最適な凹凸形状を有した光再利用シート及びそれを用いた太陽電池モジュール用を提供することを目的とする。
さらに、前記光再利用シートを用いたＬＥＤやＥＬ素子等の発光素子の光を再利用するシート及びそれを用いた発光素子を提供することを目的とする。
【課題を解決するための手段】
【００１９】
上述の目的を達成するために、本発明では、以下のような手段を講じる。
【００２０】
請求項１の発明は、
光を入射する前面板と、
前記前面板を透過した光を透過する充填層と、
前記充填層で固定され、前記充填層から透過した光を、
受光面から受光して電気に変換する太陽電池セルと、
前記太陽電池セルの前記受光面の裏面側にあり、前記太陽電池セルの前記受光面には受光しなかった光を反射する凹凸形状を有する反射層を備えた光再利用シートと、
を有する太陽電池モジュールであって、
反射面の前面板側の材質の屈折率をｎとし、
前期前面板の法線と前記反射面の法線とのなす角θが、
【数３】
2010123718.tif 000003
を満たし、且つ、頂角αが、
【数４】
2010123718.tif 000004
である前記反射面を有することを特徴とする太陽電池モジュールである。
【００２１】
請求項２の発明は、
前記式１と、前記式２を満たす前記光再利用シートの前記反射面の面積率が、５０％以上である事を特徴とする光再利用シートを用いた請求項１に記載に記載の太陽電池モジュールである。
【００２２】
請求項３の発明は、
前記光再利用シートの前記反射面の前記凹凸形状が、周期性を有することを特徴とする光再利用シートを用いた請求項１から請求項２に記載に記載の太陽電池モジュールである。
【００２３】
請求項４の発明は、
前記光再利用シートの前記反射面の前記凹凸形状の周期のピッチが、２５μｍ以上、３００μｍ以下であることを特徴とする光再利用シートを用いた請求項１から請求項３に記載に記載の太陽電池モジュールである。
【発明の効果】
【００２４】
本発明は、上述の手段により、本来は損失となってしまう光を再利用することにより光の利用効率を向上し、発電効率の良い太陽電池モジュールを提供することができる。
また、前記光再利用シートを用い、ＬＥＤやＥＬ素子等の発光素子の光を再利用することにより光の利用効率を向上し、発光効率の良い発光素子を提供することができる。
【発明を実施するための最良の形態】
【００２５】
まず、本発明に係る太陽電池モジュール２００について説明する。
図１に示すのは本発明の太陽電池モジュール２００に係る一様態を示す断面図である。本発明に係る太陽電池モジュール２００は、前面板２２と、充填層２１と、太陽電池セル３０と、光再利用シート２０を有する。
【００２６】
前面板２２は、太陽光や照明光などの光源Ｌの光を透過するものであり、太陽電池セル３０を衝撃、汚れ、水分の浸入等から保護するもので、透過率が高い透明な材料からなる。    光源Ｌの光が太陽光・照明光の側Ｆより入射面１１０に垂直に入射する光Ｈ０は、前面板２２に入射後、前面板２２を透過し、充填層２１に射出する。
尚、入射面１１０の法線ＮＧは、平面Ｐ上に前面板２２をもっとも安定させた状態で置いた状態における平面Ｐの法線と平行な方向である。入射面１１０に垂直に入射する光とは、法線ＮＧに平行に太陽電池モジュール２００に入射する光のことである。
【００２７】
前面板２２の材質は、強化ガラス、サファイアガラス等のガラスあるいは、ＰＣ（ポリカーボネート）、ＰＥＮ（ポリエチレンナフタレート）等の樹脂シートである。前面板２２の厚さは強化ガラスであれば約３〜６ｍｍ、樹脂シートであれば１００μｍ〜３０００μｍのものが用いられる。
【００２８】
前面板２２を射出した光は、充填層２１に入射する。充填層２１は、太陽電池セル３０を封止するものである。前面板２２に入射した光Ｈ０は、充填層２１を透過し、太陽電池セル３０へと射出される光Ｈ１０となり、一部は光再利用シート２０に射出される光Ｈ１となる。充填層２１に入射した光Ｈ０を透過させるため光線透過率が高い材料が用いられ、難燃性のＥＶＡ（エチレン・ビニル・アセテート）が広く使用されている。
【００２９】
さらに、太陽電池セル３０は、光電効果により受光面１２０に入射した光を電気へと変換する機能を持ち、単結晶シリコン型太陽電池、多結晶シリコン型太陽電池、薄膜シリコン型太陽電池、ＣｄＴｅ（Ｃｄ・Ｔｅの化合物）系、ＣＩＧＳ（Ｃｕ・Ｉｎ・Ｇａ・Ｓｅの化合物）系等の化合物薄膜太陽電池など多くの種類が存在する。太陽電池セル３０は、複数個を電極で接続し、モジュールを形成して用いられる。充填層２１から太陽電池セル３０に入射した光Ｈ１０は、太陽電池セル３０で電気へと変換される。
通常、入射面１１０に対し斜めに入射した光は、垂直入射の光Ｈ０と比較して入射面１１０で、反射する割合が多く、太陽電池セル３０に入射する光が少なく、発電に利用できる光が少ない。
そのため、入射光Ｈ０が、入射面１１０に垂直に入射するとき、もっとも効率が高い。
【００３０】
光再利用シート２０は、太陽電池セル３０自体を透過した光や、太陽電池セル３０の間の領域Ｒ１に入射した光Ｈ１を反射面１００で反射する機能を有する。反射された光Ｈ２は前面板２２と大気の間等の界面で再度反射され、太陽電池セル３０の受光面１２０に入射する光Ｈ３となり光電変換される。これにより光再利用シート２０が無い構成と比較して光利用効率が向上する効果がある。
【００３１】
反射光Ｈ２の進む方向は、本発明の反射面１００の凹凸形状により制御でき、多くの光を受光面１２０に入射させることができる。反射面１００の凹凸形状について、その法線Ｎ０を用いて説明する。
【００３２】
尚、反射面１００の法線Ｎ０は、反射面１００上の任意の一点で、その点での接平面に垂面な直線である。平面Ｐ上に光再利用シート２０を安定した状態で置いたときの平面Ｐの法線Ｎと平行な方向である。また、反射面１００の角度θは、反射面１００の法線Ｎ０とシート法線ＮＢとのなす角である。
【００３３】
通常、シート法線ＮＢは、入射面１１０の法線ＮＧに対して平行になるように配置されるため、入射光Ｈ１は、シート法線ＮＢに対して平行に入射する。
【００３４】
反射光Ｈ２の反射率は、その入射面１１０への入射角度により大きく変化する。図２に入射角度による反射率の変化のグラフを示す。この図２からわかるように、臨界角θｃを境として大きく反射率が変化することが知られている。
この臨界角θｃは、前面板２２の屈折率をｎｇとすると、
【数５】
2010123718.tif 000005
となる。この臨界角θｃ以上の角度で、入射面１１０に入射した光Ｈ２は、入射面１１０で全反射される。
また、充填層２１の屈折率をｎｅ、反射光Ｈ２の法線ＮＧに対する角度をｑ１とすると、スネルの法則より、
【数６】
2010123718.tif 000006
（式３）と、（式４）より、
【数７】
2010123718.tif 000007
となる。尚、充填層２１が複数の層からなっていた場合には、反射面１００上の材料の屈折率をｎ０とすると同様に、
【数８】
2010123718.tif 000008
となる。このｑ２は、反射面１００の角度がθのとき、
【数９】
2010123718.tif 000009
となる。上述より、反射面１００の角度θが、
【数１０】
2010123718.tif 000010
のとき、反射光Ｈ２は、全反射する。しかし、通常凹凸形状は、単一の平面からはなっておらず、図３の反射面１０１、反射面１０２のように、一対の反射面１００からなっており、θが大きくなると、反射光が多重反射してしまう。多重反射した際には、ｑ２は、上述の式ではなく、以下で示すような角度で射出される。
まず反射面１０１に入射する光Ｈ１１が入射する面を反射面１０１としその角度θ１とし、反射面で反射した光が、更に反射する面を１０２としその角度θ２とすると、反射面１０２に入射する光の角度ｑ１２は、
【数１１】
2010123718.tif 000011
となる。ｑ１２が９０°以上である場合には、多重反射は起こらない。
さらに、反射面１０２で反射した光Ｈ２２の角度ｑ２は、
【数１２】
2010123718.tif 000012
となる。反射面１０１と反射面１０２のなす頂角αは、
【数１３】
2010123718.tif 000013
であるから、頂角αを用いて、
【数１４】
2010123718.tif 000014
となる。
さらに上述の式８と同様に、入射面１１０で全反射する条件は、
【数１５】
2010123718.tif 000015
となる。
上述では、反射面１０１に入射光Ｈ１１が入射する場合ついての説明であるが、反射面１０２に入射光Ｈ１２が入射する場合についても、同様に式１４は、成り立つ。
【００３５】
さらに、反射面１０１の角度θ１を横軸に、反射面１０２の角度θ２を縦軸とした図４を用いて詳細に説明する。
反射面１０１の角度θ１、反射面１０２の角度θ２の関係から、角度範囲３００、３０１、３０２、３０３、３１１、３１２、３２１、３２２、３３１、３３２、３３３、３９０のグラフ上の１２の角度範囲に分けて説明する。
【００３６】
反射面１０１の角度θ１、反射面１０２の角度θ２が領域３３０の角度範囲では、図５に示すように、充填層２１から反射面１０１に入射した光Ｈ１１は、反射面１０１で反射し、入射面１１０に入射し全反射せず射出する。一方、充填層２１から反射面１０２に入射した光Ｈ１２は、反射面１０２で反射し、入射面１１０に入射し全反射せず射出する。
上述の角度範囲では、反射面１０１、１０２で反射した光Ｈ２１、Ｈ２２は、入射面１１０で全反射しないため、効率的に反射光Ｈ２１、Ｈ２２を太陽電池セル３０に入射することができず、好ましくない角度範囲である。
【００３７】
反射面１０１の角度θ１、反射面１０２の角度θ２が領域３９０の角度範囲では、図６に示すように、充填層２１から反射面１０１に入射した光Ｈ１１は、反射面１０１で反射し、反射面１０２に射出する。その後、反射面１０２で反射し、入射面１１０に入射し全反射せずに射出する。一方、充填層２１から反射面１０２に入射した光Ｈ１２は、反射面１０２で反射し、反射面１０１に射出する。その後、反射面１０１で反射し、入射面１１０に射出し、入射面１１０で全反射せず射出する。
上述の角度範囲では、反射面１０１、１０２で反射した光Ｈ２１、Ｈ２２は、入射面１１０で全反射しないため、効率的に反射光Ｈ２１、Ｈ２２を太陽電池セル３０に入射することができず、好ましくない角度範囲である。
【００３８】
反射面１０１の角度θ１、反射面１０２の角度θ２が領域３１１の範囲のとき、図７に示すように、充填層２１から反射面１０１に入射した光Ｈ１１は、反射面１０１で反射し、反射面１０２に入射する。その後、反射１０２で反射され、入射面１１０に入射し全反射せずに射出される。一方、充填層２１から反射面１０２に入射した光Ｈ１２は、反射面１０２で反射し、入射面１１０に入射し全反射せずに射出する。
上述の角度範囲では、反射面１０１、１０２で反射した光Ｈ２１、Ｈ２２は、入射面１１０で全反射しないため、効率的に反射光Ｈ２１、Ｈ２２を太陽電池セル３０に入射することができず、好ましくない角度範囲である。
【００３９】
反射面１０１の角度θ１、反射面１０２の角度θ２が領域３１２では、図８に示すように、充填層２１から反射面１０１に入射した光Ｈ１１は、反射面１０２で反射され、入射面１１０に入射し全反射せずに射出される。一方、充填層２１から反射面１０２に入射した光Ｈ１２は、反射面１０２で反射し、反射面１０１に入射する。その後、反射１０１で反射し、入射面１１０に入射し全反射せずに射出される。
上述の角度範囲では、反射面１０１、１０２で反射した光Ｈ２１、Ｈ２２は、入射面１１０で全反射しないため、効率的に反射光Ｈ２１、Ｈ２２を太陽電池セル３０に入射することができず、好ましくない角度範囲である。
【００４０】
反射面１０１の角度θ１、反射面１０２の角度θ２が領域３２１の範囲のとき、図９に示すように、充填層２１から反射面１０１に入射した光Ｈ１１は、反射面１０１で反射し、反射面１０２に入射する。その後、反射１０２で反射し、入射面１１０に入射し全反射する。一方、充填層２１から反射面１０２に入射した光Ｈ１２は、反射面１０２で反射し、入射面１１０に入射し全反射せずに射出する。
上述の角度範囲では、反射面１０２の反射光Ｈ２２は、入射面１１０で全反射しないが、反射１０１の反射光Ｈ２１は、入射面１１０で全反射するため、効率的に反射光Ｈ２１を太陽電池セル３０に入射することがきるため、好ましい角度範囲である。
【００４１】
反射面１０１の角度θ１、反射面１０２の角度θ２が領域３３１の範囲のとき、図１０に示すように、充填層２１から反射面１０１に入射した光Ｈ１１は、反射面１０１で反射され、入射面１１０に入射し、全反射する。一方、充填層２１から反射面１０２に入射した光Ｈ１２は、入射面１１０に入射し、全反射せずに射出される。
上述の角度範囲では、反射１０２の反射光Ｈ２２は、入射面１１０で全反射しないが、反射１０１の反射光Ｈ２１は、入射面１１０で全反射するため、効率的に反射光Ｈ２１を太陽電池セル３０に入射することがきるため、好ましい角度範囲である。
【００４２】
反射面１０１の角度θ１、反射面１０２の角度θ２が領域３２２の角度範囲では、図１１に示すように、充填層２１から反射面１０１に入射した光Ｈ１１は、反射面１０２で反射され、入射面１１０に入射し全反射せずに射出される。一方、充填層２１から反射面１０２に入射した光Ｈ１２は、反射面１０２で反射し、反射面１０１に入射する。その後反射１０１で反射し、入射面１１０に入射し全反射する。
上述の角度範囲では、反射１０１の反射光Ｈ２１は、入射面１１０で全反射しないが、反射１０２の反射光Ｈ２２は、入射面１１０で全反射するため、効率的に反射光Ｈ２２を太陽電池セル３０に入射することがきるため、好ましい角度範囲である。
【００４３】
反射面１０１の角度θ１、反射面１０２の角度θ２が領域３３２の角度範囲では、図１２に示すように、充填層２１から反射面１０１に入射した光Ｈ１１は、反射面１０２で反射し、入射面１１０に入射し全反射せずに射出する。一方、充填層２１から反射面１０２に入射した光Ｈ１２は、反射面１０２で反射し、入射面１１０に入射し全反射する。
上述の角度範囲では、反射１０１の反射光Ｈ２１は、入射面１１０で全反射しないが、反射１０２の反射光Ｈ２２は、入射面１１０で全反射するため、効率的に反射光Ｈ２２を太陽電池セル３０に入射することがきるため、好ましい角度範囲である。
【００４４】
反射面１０１の角度θ１、反射面１０２の角度θ２が領域３００の範囲のとき、図１３に示すように、充填層２１から反射面１０１に入射した光Ｈ１１は、反射面１０１で反射し、反射面１０２に入射する。その後、反射面１０２で反射し、入射面１１０に入射し、全反射する。一方、充填層２１から反射面１０２に入射した光Ｈ１２は、反射面１０２で反射し、反射面１０１に入射する。その後、反射面１０２で反射し、入射面１１０に入射し全反射する。
上述の角度範囲では、反射面１０１、１０２で反射した反射光Ｈ２１、Ｈ２２は、入射面１１０で全反射されるので、効率的に反射光Ｈ２１、Ｈ２２を太陽電池セル３０に入射することができるため、より好ましい角度範囲である。
【００４５】
反射面１０１の角度θ１、反射面１０２の角度θ２が領域３０１の範囲のとき、図１４に示すように、充填層２１から反射面１０１に入射した光Ｈ１１は、反射面１０１で反射し、反射面１０２に入射する。その後、反射面１０２で反射し、入射面１１０に入射し全反射する。一方、充填層２１から反射面１０２に入射した光Ｈ１２は、反射面１０２で反射し、入射面１１０に入射し全反射する。
上述の角度範囲では、反射面１０１、１０２で反射した反射光Ｈ２１、Ｈ２２は、入射面１１０で全反射するので、効率的に光Ｈ２１、Ｈ２２を太陽電池セル３０に入射することができるため、より好ましい角度範囲である。
【００４６】
反射面１０１の角度θ１、反射面１０２の角度θ２が領域３０２の範囲のとき、図１５に示すように、充填層２１から反射面１０１に入射した光Ｈ１１は、反射面１０１で反射し、入射面１１０に入射し全反射する。一方、充填層２１から反射面１０２に入射した光Ｈ１２は、反射面１０２で反射し、反射面１０１に入射する。その後、反射面１０１で反射し、入射面１１０に入射し、全反射する。
上述の角度範囲では、反射面１０１、１０２で反射した光Ｈ２１、Ｈ２２は、入射面で全反射されるので、効率的に光を太陽電池セル３０に入射することができるため、より好ましい角度範囲である。
【００４７】
反射面１０１の角度θ１、反射面１０２の角度θ２が領域３０３の範囲のとき、図１６に示すように、充填層２１から反射面１０１に入射した光Ｈ１１は、反射面１０１で反射され、入射面１１０に入射し全反射する。一方、充填層２１から反射面１０２に入射した光Ｈ１２は、反射面１０２で反射され、入射面１１０に入射し全反射する。
上述の角度範囲では、反射面１０１、１０２で反射した光Ｈ２１、Ｈ２２は、入射面１１０で全反射されるので、効率的に反射光を太陽電池セル３０に入射することができるため、より好ましい角度範囲である。
【００４８】
上述の反射面１０１、１０２の例としては、図１７、図１８の斜視図で示すようなものがあるが、特にこれに限定されるものではない。
【００４９】
また、反射面１００のうち、上述の好ましい角度を満たす面積率は、５０％以上であることが望ましい。反射面１００のうち、面積率が、５０％より小さいと、十分な光を受光面１２０に入射することができない。
【００５０】
上述の反射面１００を有する光再利用シート２０は、図１９に示すように、構造層３、反射層４、基材２から構成することができる。
【００５１】
構造層３に凹凸形状を形成する方法として、型に反射面１００の凹凸形状を形成した面に熱硬化型樹脂、紫外線硬化型樹脂や電子線硬化型樹脂等を塗布または注入し、その上に基材２を配置して、硬化処理後にスタンパから離型するといった方法が挙げられる。
【００５２】
また、図２０のような、基材２を用いずに構造層３のみからなる光再利用シート２０の作製方法としては、型を用いたプレス法・キャスティング法・射出成形法等により基材２と一体成形する方法が挙げられる。上述の方法によれば、シート形成と同時に、凹凸形状を形成することができる。
【００５３】
反射面１００を形成する型としては機械切削により作製されたものを用いることができる。この際、凹凸形状の先端は、形状に傷が付くのを防止するため、丸みを帯びたものが望ましい。
【００５４】
また、反射面１００の凹凸形状は周期構造を有していてもよい。上述の反射面１００の凹凸形状は三角形、台形、多角形のプリズム状の形状やシリンドリカルレンズのような各種レンズ・プリズム形状、あるいは半球状でも良い。このとき、反射面１００の凹凸形状の構造の周期のピッチとしては、３００μｍ以下であることが望ましく、より望ましくは、２００μｍ以下である。上述の構造の周期のピッチが３００μｍより大きい場合には、反射面１００を成型するときの凹凸形状の先端部分の型に樹脂が十分に入らないため成型性が悪い。上述の構造の周期のピッチが、２００μｍ以下であれば比較的粘度の高い樹脂でも成型が可能となる。また、上述の構造の周期のピッチが小さいと型の作製が難しくなるため、２５μｍ以上であることが望ましく、より望ましくは、５０μｍ以上であることが望ましい。上述の構造の周期のピッチが２５μｍより小さいと、型を切削する時間が長くタクトが落ち生産効率が悪い。上述の構造の周期のピッチが５０μｍより小さいと、反射面１００を成形する際に樹脂がうまく凹凸形状の溝に入らず凹凸形状の先端部分の形状を型どおり作製することができない。
【００５５】
さらに、構造層３の厚さは、特には限定されないが、例えば３０μｍ以上、５００μｍ以下である。
【００５６】
上述の製造法は、以下の材料との適性により適宜選択するのが良い。
【００５７】
構造層３を形成するポリマー組成物中には、ポリマー組成物の他に例えば散乱反射体、硬化剤、可塑剤、分散剤、各種レベリング剤、紫外線吸収剤、抗酸化剤、粘性改質剤、潤滑剤、光安定化剤等が適宜配合されてもよい。
【００５８】
上述のポリマー組成物としては、特に限定されるものではなく、例えばポリ（メタ）アクリル系樹脂、ポリウレタン系樹脂、フッ素系樹脂、シリコーン系樹脂、ポリイミド系樹脂、エポキシ系樹脂、ポリエチレン系樹脂、ポリプロピレン系樹脂、メタクリル系樹脂、ポリメチルペンテン系樹脂、環状ポリオレフィン系樹脂、アクリロニトリルー（ポリ）スチレン共重合体（ＡＳ樹脂）、アクリロニトリルーブタジエンースチレン共重合体（ＡＢＳ樹脂）等のポリスチレン系樹脂、ポリ塩化ビニル系樹脂、ポリカーボネート系樹脂、ポリエステル系樹脂、ポリアミド系樹脂、ポリアミドイミド系樹脂、ポリアリールフタレート系樹脂、ポリスルホン系樹脂、ポリフェニレンスルフィド系樹脂、ポリエーテルスルホン系樹脂、リエチレンナフタレート系樹脂、ポリエーテルイミド系樹脂、アセタール系樹脂、セルロース系樹脂等が挙げられ、これらのポリマーを１種又は２種以上混合して使用することができる。
【００５９】
上述のポリウレタン系樹脂の原料であるポリオールとしては、例えば水酸基含有不飽和単量体を含む単量体成分を重合して得られるポリオールや、水酸基過剰の条件で得られるポリエステルポリオールなどが挙げられ、これらを単体で又は２種以上混合して使用することができる。
【００６０】
水酸基含有不飽和単量体としては、（ａ）例えばアクリル酸２―ヒドロキシエチル、アクリル酸２―ヒドロキシプロピル、メタクリル酸２―ヒドロキシエチル、メタクリル酸２―ヒドロキシプロピル、アリルアルコール、ホモアリルアルコール、ケイヒアルコール、クロトニルアルコール等の水酸基含有不飽和単量体、（ｂ）例えばエチレングリコール、エチレンオキサイド、プロピレングリコール、プロピレンオキサイド、ブチレングリコール、ブチレンオキサイド、１，４―ビス（ヒドロキシメチル）シクロヘキサン、フェニルグリシジルエーテル、グリシジルデカノエート、プラクセルＦＭ―１（ダイセル化学工業株式会社製）等の２価アルコール又はエポキシ化合物と、例えばアクリル酸、メタクリル酸、マレイン酸、フマル酸、クロトン酸、イタコン酸等の不飽和カルボン酸との反応で得られる水酸基含有不飽和単量体などが挙げられる。これらの水酸基含有不飽和単量体から選択される１種又は２種以上を重合してポリオールを製造することができる。
【００６１】
また上述のポリオールは、アクリル酸エチル、アクリル酸ｎ―プロピル、アクリル酸イソプロピル、アクリル酸ｎ―ブチル、アクリル酸ｔｅｒｔ―ブチル、アクリル酸エチルヘキシル、メタクリル酸エチル、メタクリル酸ｎ―プロピル、メタクリル酸イソプロピル、メタクリル酸ｎ―ブチル、メタクリル酸ｔｅｒｔ―ブチル、メタクリル酸エチルヘキシル、メタクリル酸グリシジル、メタクリル酸シクロヘキシル、スチレン、ビニルトルエン、１―メチルスチレン、アクリル酸、メタクリル酸、アクリロニトリル、酢酸ビニル、プロピオン酸ビニル、ステアリン酸ビニル、酢酸アリル、アジピン酸ジアリル、イタコン酸ジアリル、マレイン酸ジエチル、塩化ビニル、塩化ビニリデン、アクリルアミド、Ｎ―メチロールアクリルアミド、Ｎ−ブトキシメチルアクリルアミド、ジアセトンアクリルアミド、エチレン、プロピレン、イソプレン等から選択される１種又は２種以上のエチレン性不飽和単量体と、上述の（ａ）及び（ｂ）から選択される水酸基含有不飽和単量体とを重合することで製造することもできる。
【００６２】
水酸基含有不飽和単量体を含む単量体成分を重合して得られるポリオールの数平均分子量は１０００以上５０００００以下であり、好ましくは５０００以上１０００００以下である。また、その水酸基価は５以上３００以下、好ましくは１０以上２００以下、さらに好ましくは２０以上１５０以下である。
【００６３】
水酸基過剰の条件で得られるポリエステルポリオールは、（ｃ）例えばエチレングリコール、ジエチレングリコール、プロピレングリコール、ジプロピレングリコール、１，３―ブタンジオール、１，４―ブタンジオール、１，５―ペンタンジオール、ネオペンチルグリコール、ヘキサメチレングリコール、デカメチレングリコール、２，２，４―トリメチル―１，３―ペンタンジオール、トリメチロールプロパン、ヘキサントリオール、グリセリン、ペンタエリスリトール、シクロヘキサンジオール、水添ビスフェノルＡ、ビス（ヒドロキシメチル）シクロヘキサン、ハイドロキノンビス（ヒドロキシエチルエーテル）、トリス（ヒドロキシエチル）イソシヌレート、キシリレングリコール等の多価アルコールと、（ｄ）例えばマレイン酸、フマル酸、コハク酸、アジピン酸、セバチン酸、アゼライン酸、トリメット酸、テレフタル酸、フタル酸、イソフタル酸等の多塩基酸とを、プロパンジオール、ヘキサンジオール、ポリエチレングリコール、トリメチロールプロパン等の多価アルコール中の水酸基数が前記多塩基酸のカルボキシル基数よりも多い条件で反応させて製造することができる。
【００６４】
上述の水酸基過剰の条件で得られるポリエステルポリオールの数平均分子量は５００以上３０００００以下であり、好ましくは２０００以上１０００００以下である。また、その水酸基価は５以上３００以下、好ましくは１０以上２００以下、さらに好ましくは２０以上１５０以下である。
【００６５】
当該ポリマー組成物のポリマー材料として用いられるポリオールとしては、上述のポリエステルポリオール、及び、上述の水酸基含有不飽和単量体を含む単量体成分を重合して得られ、かつ、（メタ）アクリル単位等を有するアクリルポリオールが好ましい。かかるポリエステルポリオール又はアクリルポリオールをポリマー材料とすれば耐候性が高く、構造層３の黄変等を抑制することができる。なお、このポリエステルポリオールとアクリルポリオールのいずれか一方を使用してもよく、両方を使用してもよい。
【００６６】
なお、上述のポリエステルポリオール及びアクリルポリオール中の水酸基の個数は、１分子当たり２個以上であれば特に限定されないが、固形分中の水酸基価が１０以下であると架橋点数が減少し、耐溶剤性、耐水性、耐熱性、表面硬度等の被膜物性が低下する傾向がある。
【００６７】
構造層３を形成するポリマー組成物中に散乱反射体を反射性能、耐熱性能を向上させるため含有すると良い。ポリマー組成物中に散乱反射体を含有することで、構造層３ひいては光再利用シート２０の耐熱性が向上させることができ、かつ屈折率がポリマー組成物と大きく異なるものを用いれば、光を反射させることができる。尚、これにより十分な反射率が得られる場合には、図２１、図２２に示すように金属反射層４を設けなくても良い。この散乱反射体剤を構成する無機物としては、特に限定されるものではなく、無機酸化物が好ましい。この無機酸化物は、シリカ等も用いることができるが、ＺｎＳ等の金属化合物を用いることもできるが特に、ＴｉＯ２、ＺｒＯ、Ａｌ２Ｏ３等の金属酸化物が望ましい。またシリカの中空粒子を用いることもできる。このうち、ＴｉＯ２は、屈折率が高く、分散性も得られやすいため好ましい。また、散乱反射体の形状は、球状、針状、板状、鱗片状、破砕状等の任意の粒子形状でよく、特に限定されない。
【００６８】
散乱反射体の平均粒子径の下限としては、０．１μｍが好ましく、上限としては３０μｍが好ましい。平均粒子径が０．１μｍより小さいと光を十分に反射しない。また、平均粒子径が３０μｍより大きいと成型性が悪い。
【００６９】
散乱反射体のポリマー組成物１００部に対する配合量の下限としては固形分換算で３０部が好ましい。一方、散乱反射体の上述の配合量の上限としては１００部が好ましい。これは、無機充填剤の配合量が３０部より少ないと、充填層２１から構造層３に入射する光Ｈ１を十分に反射することができない。逆に、配合量が上述の範囲を越えると、成型性が悪い。
【００７０】
上述の散乱反射体としては、その表面に有機ポリマーが固定されたものを用いるとよい。このように有機ポリマー固定の散乱反射体を用いることで、ポリマー組成物での分散性やポリマー組成物との親和性の向上が図られる。この有機ポリマーについては、その分子量、形状、組成、官能基の有無等に関して特に限定はなく、任意の有機ポリマーを使用することができる。また有機ポリマーの形状については、直鎖状、分枝状、架橋構造等の任意の形状のものを使用することができる。
【００７１】
上述の有機ポリマーを構成する具体的な樹脂としては、例えば、（メタ）アクリル樹脂、ポリスチレン、ポリ酢酸ビニル、ポリエチレンやポリプロピレン等のポリオレフィン、ポリ塩化ビニル、ポリ塩化ビニリデン、ポリエチレンテレフタレート等のポリエステルおよびこれらの共重合体やアミノ基、エポキシ基、ヒドロキシル基、カルボキシル基等の官能基で一部変性した樹脂等が挙げられる。中でも、（メタ）アクリル系樹脂、（メタ）アクリル―スチレン系樹脂、（メタ）アクリル―ポリエステル系樹脂等の（メタ）アクリル単位を含む有機ポリマーを必須成分とするものが被膜形成能を有し好適である。他方、上述のポリマー組成物と相溶性を有する樹脂が好ましく、従ってポリマー組成物と同じ組成であるものが最も好ましい。
【００７２】
上述のポリマー組成物としてはシクロアルキル基を有するポリオールが好ましい。ポリマー組成物としてのポリオール中にシクロアルキル基を導入することで、ポリマー組成物の撥水性、耐水性等の疎水性が高くなり、高温高湿条件下での構造層３ひいては光再利用シート２０の耐撓み性、寸法安定性等が改善される。また、構造層３の耐候性、硬度、肉持感、耐溶剤性等の塗膜基本性能が向上する。さらに、表面に有機ポリマーが固定された散乱反射体との親和性及び散乱反射体の分散性がさらに良好になる。
【００７３】
また、ポリマー組成物中には硬化剤としてイソシアネートを含有するとよい。このようにポリマー組成物中にイソシアネート硬化剤を含有することで、より一層強固な架橋構造となり、構造層３の被膜物性がさらに向上する。このイソシアネートとしては上述の多官能イソシアネート化合物と同様の物質が用いられる。中でも、被膜の黄変色を防止する脂肪族系イソシアネートが好ましい。
【００７４】
なお、散乱反射体は、内部に有機ポリマーを包含していてもよい。このことにより、散乱反射体のコアである無機物に適度な軟度および靱性を付与することができる。
【００７５】
上述の有機ポリマーにはアルコキシ基を含有するものを用いるとよく、その含有量は特に限定されないが、散乱反射体１ｇ当たり０．０１ｍｍｏｌ以上５０ｍｍｏｌ以下が好ましい。アルコキシ基により、ポリマー組成物との親和性や、ポリマー組成物中での分散性を向上させることができる。
【００７６】
上述のアルコキシ基は、微粒子骨格を形成する金属元素に結合したＲＯ基を示す。このＲは置換されていてもよいアルキル基であり、微粒子中のＲＯ基は同一であっても異なっていてもよい。Ｒの具体例としては、メチル、エチル、ｎ−プロピル、イソプロピル、ｎ−ブチル等が挙げられる。散乱反射体を構成する金属と同一の金属アルコキシ基を用いるのが好ましく、散乱反射体がコロイダルシリカである場合には、シリコンを金属とするアルコキシ基を用いるのが好ましい。
【００７７】
有機ポリマーを固定した散乱反射体の有機ポリマーの含有率については、特に制限されないが、散乱反射体を基準にして０．５質量％以上５０質量％以下が好ましい。
【００７８】
光再利用シート２０において、反射層４を用いる場合にはその密接着性等を向上させるため、反射層４の蒸着対象面（構造層３の表面）に表面処理を施すとよい（図示せず）。このような表面処理としては、例えば（ａ）コロナ放電処理、オゾン処理、酸素ガス若しくは窒素ガス等を用いた低温プラズマ処理、グロー放電処理、化学薬品等を用いた酸化処理、及び（ｂ）プライマーコート処理、アンダーコート処理、アンカーコート処理、蒸着アンカーコート処理などが挙げられる。これらの表面処理の中でも、反射層４との接着強度が向上し、緻密かつ均一な反射層４の形成に寄与するコロナ放電処理及びアンカーコート処理が好ましい。
【００７９】
上述のアンカーコート処理に用いるアンカーコート剤としては、例えばポリエステル系アンカーコート剤、ポリアミド系アンカーコート剤、ポリウレタン系アンカーコート剤、エポキシ系アンカーコート剤、フェノール系アンカーコート剤、（メタ）アクリル系アンカーコート剤、ポリ酢酸ビニル系アンカーコート剤、ポリエチレンアルイハポリプロピレン等のポリオレフィン系アンカーコート剤、セルロース系アンカーコート剤などが挙げられる。これらのアンカーコート剤の中でも、反射層４の接着強度をより向上することができるポリエステル系アンカーコート剤が特に好ましい。
【００８０】
上述のアンカーコート剤のコーティング量（固形分換算）は、１ｇ／ｍ２以上、３ｇ／ｍ２以下が好ましい。アンカーコート剤のコーティング量が１ｇ／ｍ２より少ないと、反射層４の密着性向上効果が小さくなる。一方、当該アンカーコート剤のコーティング量が３ｇ／ｍ２より多いと、光再利用シート２０の強度、耐久性等が低下するおそれがある。
【００８１】
なお、上述のアンカーコート剤中には、密接着性向上のためのシランカップリング剤、ブロッキングを防止するためのブロッキング防止剤、耐候性等を向上させるための紫外線吸収剤等の各種添加剤を適宜混合することができる。かかる添加剤の混合量としては、添加剤の効果発現とアンカーコート剤の機能阻害とのバランスから０．１重量％以上１０重量％以下が好ましい。上述の添加剤が、０．１重量％未満では、ブロッキングを十分に防止できず、耐候性が十分に得られず、１０重量％より多いと、トップコート剤の機能を阻害してしまう。
【００８２】
反射層４は、光再利用シート２０に入射する光を反射するものである。反射層４を形成する際には、構造層３の凹凸形状が形成された面に沿って金属を蒸着することで形成される。この反射層４の蒸着手段としては、構造層３に収縮、黄変等の劣化を招来することなく金属が蒸着できれば特に限定されるものではなく、（ａ）真空蒸着法、スパッタリング法、イオンプレーティング法、イオンクラスタービーム法等の物理気相成長法（Ｐｈｙｓｉｃａｌ  Ｖａｐｏｒ  Ｄｅｐｏｓｉｔｉｏｎ法  ＰＶＤ法）、（ｂ）プラズマ化学気相成長法、熱化学気相成長法、光化学気相成長法等の化学気相成長法（Ｃｈｅｍｉｃａｌ  Ｖａｐｏｒ  Ｄｅｐｏｓｉｔｉｏｎ法  ＣＶＤ法）が採用される。これらの蒸着法の中でも、生産性が高く良質な反射層４が形成できる真空蒸着法やイオンプレーティング法が好ましい。
【００８３】
反射層４に用いられる金属としては、金属光沢を有しかつ蒸着が可能であれば特に限定されるものではなく、例えばアルミニウム（Ａｌ）、銀（Ａｇ）、金（Ａｕ）、ニッケル（Ｎｉ）、スズ（Ｓｎ）、ジルコニウム（Ｚｒ）等が挙げられる。中でも、反射性が高く、緻密な反射層４が比較的容易に形成されるアルミニウム（Ａｌ）が好ましい。
【００８４】
なお、反射層４は、単層構造でもよく、２層以上の多層構造でもよい。このように反射層４を多層構造とすることで、蒸着の際に懸かる熱負担の軽減により構造層３の劣化が低減され、さらに構造層３と反射層４との密着性等を改善することができる。このとき、金属膜の上に酸化金属層を設けても良い。また、上述の物理気相成長法及び化学気相成長法における蒸着条件は、構造層３や基材２の樹脂種類、反射層４の厚さ等に応じて適宜設計される。
【００８５】
反射層４の厚さの下限としては、１０ｎｍが好ましく、２０ｎｍが特に好ましい。一方、反射層４の厚さの上限としては、２００ｎｍが好ましく、１００ｎｍが特に好ましい。反射層４の厚さが１０ｎｍ下限より小さいと、充填層２１から反射層４に入射する光を十分に反射することができない。また、２０ｎｍ以上の厚さであっても、上述の反射層４で反射される光は増えないため、２０ｎｍであれば十分な厚さといえる。一方、反射層４の厚さが２００ｎｍの上限を超えると、反射層４に目視でも確認できるクラックが発生し、１００ｎｍ以下であれば、目視で確認できないようなクラックも発生しない。
【００８６】
また、反射層４の外面には、トップコート処理を施すとよい（図示せず）。このように反射層４の外面にトップコート処理を施すことで、反射層４が封止及び保護され、その結果、光再利用シート２０のハンドリング性が良くなる。また、反射層４の経年劣化も抑えられる。
【００８７】
上述のトップコート処理に用いるトップコート剤としては、例えばポリエステル系トップコート剤、ポリアミド系トップコート剤、ポリウレタン系トップコート剤、エポキシ系トップコート剤、フェノール系トップコート剤、（メタ）アクリル系トップコート剤、ポリ酢酸ビニル系トップコート剤、ポリエチレンアルイハポリプロピレン等のポリオレフィン系トップコート剤、セルロース系トップコート剤などが挙げられる。かかるトップコート剤の中でも、反射層４との接着強度が高く、反射層４の表面保護、欠陥の封止等に寄与するポリエステル系トップコート剤が特に好ましい。
【００８８】
上述のトップコート剤のコーティング量（固形分換算）は、３ｇ／ｍ２以上、７ｇ／ｍ２以下が好ましい。トップコート剤のコーティング量が３ｇ／ｍ２より小さいと、反射層４を封止及び保護する効果が小さくなるおそれがある。一方、当該トップコート剤のコーティング量が上７ｇ／ｍ２を超えても、上述の反射層４の封止及び保護効果があまり増大せず、かえって光再利用シート２０の厚さが増大してしまう。
【００８９】
なお、上述のトップコート剤中には、密接着性向上のためのシランカップリング剤、耐候性等を向上させるための紫外線吸収剤、耐熱性等を向上させるための無機フィラー等の各種添加剤を適宜混合することができる。かかる添加剤の混合量としては、添加剤の効果発現とトップコート剤の機能阻害とのバランスから０．１重量％以上１０重量％以下が好ましい。上述の添加剤が、０．１重量％未満では、密接着性、耐候性、耐熱性が十分に得られず、１０重量％より多いと、トップコート剤の機能を阻害してしまう。
【００９０】
上述の光再利用シート２０を構成する基材２は、合成樹脂を材料とするシート成形により形成されている。かかる基材２に用いられる合成樹脂としては、屋外に設置されることを鑑み、耐水性、紫外線に対する耐久性等の耐候性を有しているものが望ましく、例えばポリエチレンテレフタレート樹脂（ＰＥＴ樹脂）等のポリエチレン系樹脂、ポリプロピレン系樹脂、メタクリル系樹脂、ポリメチルペンテン系樹脂、環状ポリオレフィン系樹脂、ポリスチレン系樹脂、アクリロニトリル―（ポリ）スチレン共重合体（ＡＳ樹脂）、アクリロニトリル―ブタジエン―スチレン共重合体（ＡＢＳ樹脂）、ポリ塩化ビニル系樹脂、フッ素系樹脂、ポリ（メタ）アクリル系樹脂、ポリカーボネート系樹脂、ポリエステル系樹脂、ポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエーテルスルホン系樹脂、リエチレンナフタレート系樹脂、ポリエーテルイミド系樹脂、エポキシン系樹脂、ポリウレタン系樹脂、アセタール系樹脂、セルロース系樹脂等が挙げられる。
上述の樹脂の中でも、高い耐熱性、強度、耐候性、耐久性、水蒸気等に対するガスバリア性等を有したものとして、ポリイミド系樹脂、ポリカーボネート樹脂、ポリエステル系樹脂、フッ素系樹脂、ポリ乳酸系樹脂が好ましい。
【００９１】
上述のポリエステル系樹脂としては、例えばポリエチレンテレフタレート、ポリエチレンナフタレート等が挙げられる。これらのポリエステル系樹脂の中でも、耐熱性、耐候性等の諸機能面及び価格面のバランスが良好なポリエチレンテレフタレートが特に好ましい。
【００９２】
上述のフッ素系樹脂としては、例えばポリテトラフルオロエチレン（ＰＴＦＥ）、テトラフルオロエチレンとペルフルオロアルキルビニルエーテルとの共重合体からなるペルフルオロアルコキシ樹脂（ＰＦＡ）、テトラフルオロエチレンとヘキサフルオロプロピレンとのコポリマー（ＦＥＰ）、テトラフルオロエチレンとペルフルオロアルキルビニルエーテルとヘキサフルオロプロピレンとのコポリマー（ＥＰＥ）、テトラフルオロエチレンとエチレン又はプロピレンとのコポリマー（ＥＴＦＥ）、ポリクロロトリフルオロエチレン樹脂（ＰＣＴＦＥ）、エチレンとクロロトリフルオロエチレンとのコポリマー（ＥＣＴＦＥ）、フッ化ビニリデン系樹脂（ＰＶＤＦ）、フッ化ビニル系樹脂（ＰＶＦ）等が挙げられる。これらのフッ素系樹脂の中でも、強度、耐熱性、耐候性等に優れるポリフッ化ビニル系樹脂（ＰＶＦ）やテトラフルオロエチレンとエチレン又はプロピレンとのコポリマー（ＥＴＦＥ）が特に好ましい。
【００９３】
上述の環状ポリオレフィン系樹脂としては、例えばａ）シクロペンタジエン（及びその誘導体）、ジシクロペンタジエン（及びその誘導体）、シクロヘキサジエン（及びその誘導体）、ノルボルナジエン（及びその誘導体）等の環状ジエンを重合させてなるポリマー、ｂ）当該環状ジエンとエチレン、プロピレン、４―メチル―１―ペンテン、スチレン、ブタジエン、イソプレン等のオレフィン系モノマーの１種又は２種以上とを共重合させてなるコポリマー等が挙げられる。これらの環状ポリオレフィン系樹脂の中でも、強度、耐熱性、耐候性等に優れるシクロペンタジエン（及びその誘導体）、ジシクロペンタジエン（及びその誘導体）又はノルボルナジエン（及びその誘導体）等の環状ジエンのポリマーが特に好ましい。
【００９４】
なお、基材２の形成材料としては、上述の合成樹脂を１種又は２種以上混合して使用することができる。また、基材２の形成材料中には、加工性、耐熱性、耐候性、機械的性質、寸法安定性等を改良、改質する目的で、種々の添加剤等を混合することができる。この添加剤としては、例えば滑剤、架橋剤、酸化防止剤、紫外線吸収剤、光安定化剤、充填材、強化繊維、補強剤、帯電防止剤、難燃剤、耐炎剤、発泡剤、防カビ剤、顔料等が挙げられる。上述の基材２の成形方法としては、特に限定されず、例えば押出し法、キャスト成形法、Ｔダイ法、切削法、インフレーション法等の公知の方法が採用される。
【００９５】
基材２を用いる場合には、その厚さは、２５μｍ以上、５００μｍ以下が好ましく、２５０μｍが特に好ましい。基材２の厚さが２５μｍより薄いと、紫外線硬化樹脂等の硬化収縮の影響により、構造層３の塗工加工際にカールが発生し、太陽電池モジュール２００に組み込む際に不具合が発生する。逆に、基材２の厚さが５００μｍを超えると、フィルム重量が増してしまい、太陽電池モジュール２００の重量も増してしまう。２５０μｍ以下であれば、より軽量の太陽電池モジュール２００を実現できる。
【００９６】
また、基材２、構造層３、基材２中に紫外線安定剤又は分子鎖に紫外線安定基が結合したポリマーを含有することも可能である。この紫外線安定剤又は紫外線安定基により、紫外線で発生するラジカル、活性酸素等が不活性化され、光再利用シート２０の紫外線安定性、耐候性等を向上させることができる。この紫外線安定剤又は紫外線安定基としては、紫外線に対する安定性が高いヒンダードアミン系紫外線安定剤又はヒンダードアミン系紫外線安定基が好適に用いられる。
【００９７】
このような特徴の光再利用シート２０を用いた太陽電池モジュール２００によれば、隣り合う太陽電池セル３０の間の領域Ｒ１に入射する光を光再利用シート２０の反射面１００で反射し、太陽電池セル３０に入射させることができる。これにより、隣り合う太陽電池セル３０の間の領域Ｒ１に入射する光も利用することができ、太陽電池モジュール２００の発電効率を向上させることが可能となる。
【００９８】
光再利用シート２０は、図２３のように光再利用シート２０の反射面１００の裏面を充填層側２１に向けて配置することもできる。
【００９９】
また、図２４のように、この光再利用シート２０に１０μｍから３０μｍのアルミ層や１０ｎｍから１００ｎｍのシリカ層からなるバリア層を有したものを用いることができる。また耐久性を上げるために、ＰＶＦ（ポリフッ化ビニル樹脂）を塗布または、ポリフッ化ビニル樹脂を有したフィルムを張り合わせて、太陽電池モジュールを保護するようにしてもよい。このようにすることにより、太陽電池モジュール２００をバックシートして用いることもできる。
【０１００】
また、図２５のように、この光再利用シート２０は、ＬＥＤは、ＥＬ等の固体の発光素子５０からの光を再利用するのにも利用可能である。
【０１０１】
図２５に本発明の光源モジュール２１０に係る一様態の断面図を示す。光源モジュール２１０は、充填層２１と、発光素子５０と、光再利用シート２０を有する。
【０１０２】
発光素子５０は、エレクトロルミネッセンスにより電気を光へと変換する機能を持ち、受発光面１６０から射出する。発光素子５０は、ＬＥＤ、有機ＥＬ、無機ＥＬ等の固体の発光ダイオードが好ましく用いられる。
【０１０３】
充填層２１は、発光素子５０を封止するものである。発光素子５０から射出した光Ｍ３は、充填層２１を透過し、一部は射出面１５０から射出する光Ｈ３０となり、一部は射出面１５０で反射する光Ｍ３１となる。充填層２１の材料は、充填層２１に入射する光Ｍ３を透過させるため光線透過率が高い材料が用いられ、透過性の高いアクリル樹脂等が好ましく用いられる。
【０１０４】
発光素子５０から射出した光のうち、射出面１５０で反射する光Ｍ３１は、射出面１５０で反射し光再利用シート２０の反射面１００に入射する。反射面に入射する光Ｍ２は、反射面１００で反射し、射出面１５０に入射する。反射面１００で反射し、射出面１５０に入射する反射光Ｍ１は、射出面１５０から外部に射出する。これにより光再利用シート２０が無い構成と比較して光利用効率が向上する効果がある。
【０１０５】
反射光Ｍ１の進む方向は、本発明の反射面１００の凹凸形状により制御でき、反射面１００の角度範囲が、上述の式６及び、式１４を満たすことにより、多くの光を射出面から射出することができる。
【０１０６】
（実施例１）
実施例１として、基材２として２５０μｍのＰＥＴフィルムを用い、構造層３として紫外線硬化アクリル系樹脂からなるピッチが１５０μｍの反射面１００の頂角が１３５°であるプリズム状の凹凸形状が形成したものを積層し、金属反射層４として１００ｎｍのアルミ層を蒸着法により形成し光再利用シート２０を得た。これを用い、太陽電池モジュール２００を作製した。前面板２２として約３ｍｍのガラス板、前面板２２から０．５ｍｍの位置に、太陽電池セル３０がくるように、厚さ約０．５ｍｍになるようにＥＶＡを充填し充填層２１を形成した。太陽電池セル３０として１５０ｍｍ角の多結晶型シリコン太陽電池を用い、太陽電池セル３０の周辺部に約２５ｍｍ幅の上述の光再利用シート２０を配置して発電効率の測定をおこなった。表１にその発電効率の結果を示す。
【０１０７】
（実施例２）
実施例２として、基材２として２５０μｍのＰＥＴフィルムを用い、構造層３として紫外線硬化アクリル系樹脂からなるピッチが２００μｍの反射面１００の頂角が１３０°であるプリズム状の凹凸形状が形成したものを積層し、金属反射層４として１００ｎｍのアルミ層を蒸着法により形成し光再利用シート２０を得た。これを用い、太陽電池モジュール２００を作製した。前面板２２として約３ｍｍのガラス板、前面板２２から０．５ｍｍの位置に、太陽電池セル３０がくるように、厚さ約０．５ｍｍになるようにＥＶＡを充填し充填層２１を形成した。太陽電池セル３０として１５０ｍｍ角の多結晶型シリコン太陽電池を用い、太陽電池セル３０の周辺部に約２５ｍｍ幅の上述の光再利用シート２０を配置して発電効率の測定をおこなった。表１にその発電効率の結果を示す。
【０１０８】
（実施例３）
実施例３として、基材２として２５０μｍのＰＥＴフィルムを用い、構造層３として紫外線硬化アクリル系樹脂からなるピッチが１００μｍの反射面１００の頂角が１２５°であるプリズム状の凹凸形状が形成したものを積層し、金属反射層４として１００ｎｍのアルミ層を蒸着法により形成し光再利用シート２０を得た。これを用い、太陽電池モジュール２００を作製した。前面板２２として約３ｍｍのガラス板、前面板２２から０．５ｍｍの位置に、太陽電池セル３０がくるように、厚さ約０．５ｍｍになるようにＥＶＡを充填し充填層２１を形成した。太陽電池セル３０として１５０ｍｍ角の多結晶型シリコン太陽電池を用い、太陽電池セル３０の周辺部に約２５ｍｍ幅の上述の光再利用シート２０を配置して発電効率の測定をおこなった。表１にその発電効率の結果を示す。
【０１０９】
（実施例４）
実施例４として、基材２として２５０μｍのＰＥＴフィルムを用い、構造層３として紫外線硬化アクリル系樹脂からなるピッチが３００μｍの反射面１００の頂角が１２０°であるプリズム状の凹凸形状が形成したものを積層し、金属反射層４として１００ｎｍのアルミ層を蒸着法により形成し光再利用シート２０を得た。これを用い、太陽電池モジュール２００を作製した。前面板２２として約３ｍｍのガラス板、前面板２２から０．５ｍｍの位置に、太陽電池セル３０がくるように、厚さ約０．５ｍｍになるようにＥＶＡを充填し充填層２１を形成した。太陽電池セル３０として１５０ｍｍ角の多結晶型シリコン太陽電池を用い、太陽電池セル３０の周辺部に約２５ｍｍ幅の上述の光再利用シート２０を配置して発電効率の測定をおこなった。表１にその発電効率の結果を示す。
【０１１０】
（実施例５）
実施例５として、基材２として２５０μｍのＰＥＴフィルムを用い、構造層３として紫外線硬化アクリル系樹脂からなるピッチが２００μｍの反射面１００の頂角が１１５°であるプリズム状の凹凸形状が形成したものを積層し、金属反射層４として１００ｎｍのアルミ層を蒸着法により形成し光再利用シート２０を得た。これを用い、太陽電池モジュール２００を作製した。前面板２２として約３ｍｍのガラス板、前面板２２から０．５ｍｍの位置に、太陽電池セル３０が配置されるように、厚さ約０．５ｍｍになるようにＥＶＡを充填し充填層２１を形成した。太陽電池セル３０として１５０ｍｍ角の多結晶型シリコン太陽電池を用い、太陽電池セル３０の周辺部に約２５ｍｍ幅の上述の光再利用シート２０を配置して発電効率の測定をおこなった。表１にその発電効率の結果を示す。
【０１１１】
（比較例１）
比較例１として、基材２として２５０μｍのＰＥＴフィルムを用い、構造層３として紫外線硬化アクリル系樹脂からなるピッチが１５μｍの反射面１００の頂角が１４０°であるプリズム状の凹凸形状が形成したものを積層し、金属反射層４として１００ｎｍのアルミ層を蒸着法により形成し光再利用シート２０を得た。これを用い、太陽電池モジュール２００を作製した。前面板２２として約３ｍｍのガラス板、前面板２２から０．５ｍｍの位置に、太陽電池セル３０がくるように、厚さ約０．５ｍｍになるようにＥＶＡを充填し充填層２１を形成した。太陽電池セル３０として１５０ｍｍ角の多結晶型シリコン太陽電池を用い、太陽電池セル３０の周辺部に約２５ｍｍ幅の上述の光再利用シート２０を配置して発電効率の測定をおこなった。表１にその発電効率の結果を示す。
【０１１２】
（比較例２）
比較例２として、基材２として２５０μｍのＰＥＴフィルムを用い、構造層３として紫外線硬化アクリル系樹脂からなるピッチが２０μｍの反射面１００の頂角が１０５°であるプリズム状の凹凸形状が形成したものを積層し、金属反射層４として１００ｎｍのアルミ層を蒸着法により形成し光再利用シート２０を得た。これを用い、太陽電池モジュール２００を作製した。前面板２２として約３ｍｍのガラス板、前面板２２から０．５ｍｍの位置に、太陽電池セル３０がくるように、厚さ約０．５ｍｍになるようにＥＶＡを充填し充填層２１を形成した。太陽電池セル３０として１５０ｍｍ角の多結晶型シリコン太陽電池を用い、太陽電池セル３０の周辺部に約２５ｍｍ幅の上述の光再利用シート２０を配置して発電効率の測定をおこなった。表１にその発電効率の結果を示す。
【表１】
2010123718.tif 000016
【図面の簡単な説明】
【０１１３】
【図１】本発明の太陽電池モジュールの一例を示す断面図。
【図２】光再利用シートの一例を示す断面図。
【図３】入射角度に対する反射率の変化を示す図。
【図４】光再利用シートの反射面の角度範囲を示す図。
【図５】光再利用シートの反射面の一例を示す断面図。
【図６】光再利用シートの反射面の一例を示す断面図。
【図７】光再利用シートの反射面の一例を示す断面図。
【図８】光再利用シートの反射面の一例を示す断面図。
【図９】本発明の光再利用シートの反射面の一例を示す断面図。
【図１０】本発明の光再利用シートの反射面の一例を示す断面図。
【図１１】本発明の光再利用シートの反射面の一例を示す断面図。
【図１２】本発明の光再利用シートの反射面の一例を示す断面図。
【図１３】本発明の光再利用シートの反射面の一例を示す断面図。
【図１４】本発明の光再利用シートの反射面の一例を示す断面図。
【図１５】本発明の光再利用シートの反射面の一例を示す断面図。
【図１６】本発明の光再利用シートの反射面の一例を示す断面図。
【図１７】本発明の光再利用シートの反射面の一例を示す斜視図。
【図１８】本発明の光再利用シートの反射面の一例を示す斜視図。
【図１９】本発明の光再利用シートの一例を示す断面図。
【図２０】本発明の光再利用シートの一例を示す断面図。
【図２１】本発明の光再利用シートの一例を示す断面図。
【図２２】本発明の光再利用シートの一例を示す断面図。
【図２３】本発明の太陽電池モジュールの一例を示す断面図。
【図２４】本発明の太陽電池モジュールの一例を示す断面図。
【図２５】本発明の光源モジュールを示す断面図。
【図２６】従来の裏面材を用いた太陽電池モジュールを示す断面図。
【符号の説明】
【０１１４】
Ｆ…光源方向、２…  基材、３…  構造層、４…反射層、２０…光再利用シート、２１…充填層、３０…太陽電池セル、２２…前面板、２３…裏面材、４０…保護層・保護フィルム、２００…太陽電池モジュール、５０…発光素子、２１０…光源モジュール、１００、１０１、１０２…反射面、Ｐ…平面、１１０…入射面、１２０…受光面、１５０…射出面、１６０…発光面、Ｒ１…太陽電池セルの間の領域、Ｒ２…発光素子の周辺の領域、Ｎ０、Ｎ１、Ｎ２…反射面の法線、ＮＢ…シート法線、ＮＧ…前面板２２の法線、θ、θ１、θ２反射面の角度、Ｈ０…太陽電池モジュールに垂直に入射する光、Ｈ１、Ｈ１１、Ｈ１２…反射面に入射する光、Ｈ２、Ｈ２１、Ｈ２２…反射光、Ｈ３…再利用される光、Ｍ３…反射面に入射する光、Ｍ２…反射面で反射する入射する光、Ｌ…光源、３００、３０１、３０２、３０３、３１１、３２１、３３１、３１２、３２２、３３２、３３３、３９０…反射面の角度範囲
【図１】
2010123718.tif 000021
【図２】
2010123718.tif 000022
【図３】
2010123718.tif 000023
【図４】
2010123718.tif 000024
【図５】
2010123718.tif 000025
【図６】
2010123718.tif 000026
【図７】
2010123718.tif 000027
【図８】
2010123718.tif 000028
【図９】
2010123718.tif 000029
【図１０】
2010123718.tif 000030
【図１１】
2010123718.tif 000031
【図１２】
2010123718.tif 000032
【図１３】
2010123718.tif 000033
【図１４】
2010123718.tif 000034
【図１５】
2010123718.tif 000035
【図１６】
2010123718.tif 000036
【図１７】
2010123718.tif 000037
【図１８】
2010123718.tif 000038
【図１９】
2010123718.tif 000039
【図２０】
2010123718.tif 000040
【図２１】
2010123718.tif 000041
【図２２】
2010123718.tif 000042
【図２３】
2010123718.tif 000043
【図２４】
2010123718.tif 000044
【図２５】
2010123718.tif 000045
【図２６】
2010123718.tif 000046
【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
光を入射する前面板と、
前記前面板を透過した光を透過する充填層と、
前記充填層で固定され、前記充填層から透過した光を、
受光面から受光して電気に変換する太陽電池セルと、
前記太陽電池セルの前記受光面の裏面側にあり、前記太陽電池セルの前記受光面には受光
しなかった光を反射する凹凸形状を有する反射層を備えた光再利用シートと、
を有する太陽電池モジュールであって、
前記光再利用シートの前記反射層における反射面の前面板側の材質の屈折率をｎとし、
前記前面板の法線と前記反射面の法線とのなす角θが、
θ≧arcsin（１／ｎ）／２…（式１）
を満たし、且つ、前記光再利用シートの前記反射面において光が入射する第一の反射面と該第一の反射面で反射した光が更に反射する第二の反射面とのなす角度を頂角αとし、この頂角αが、
θ≧（arcsin（１／ｎ）＋１８０）／２…（式２）
である前記反射面を有することを特徴とする太陽電池モジュール。
【請求項２】
前記式１と、前記式２を満たす前記光再利用シートの前記反射面の面積率が、５０％以上
である事を特徴とする光再利用シートを用いた請求項１に記載に記載の太陽電池モジュー
ル。
【請求項３】
前記光再利用シートの前記反射面の前記凹凸形状が、周期性を有することを特徴とする光
再利用シートを用いた請求項１または請求項２に記載の太陽電池モジュール。
【請求項４】
前記光再利用シートの前記反射面の前記凹凸形状の周期のピッチが、２５μｍ以上、３００μｍ以下であることを特徴とする光再利用シートを用いた請求項１から請求項３のいずれかに記載の太陽電池モジュール。
【手続補正２】
【補正対象書類名】明細書
【補正対象項目名】０００１
【補正方法】変更
【補正の内容】
【０００１】
本発明は、少なくとも一方の面に構造を有し、 前記構造によって光の回折、散乱、拡散、屈折、あるいは反射作用によって特定方向に光を偏向し、 本来は損失となる光を再利用することができる光再利用シートを用いた太陽電池モジュールに関する。 
【手続補正３】
【補正対象書類名】明細書
【補正対象項目名】０００４
【補正方法】変更
【補正の内容】
【０００４】
また、特に単結晶シリコンや多結晶のシリコンでは、そのシリコンのコストが高いと
いう問題がある。また、それを貼り付けるためのコストも加算されてくる。
そこで、太陽電池セルの構成部材であるシリコンの量が少なく、ＣＶＤ等の技術により
、成膜することができるような薄膜シリコンの太陽電池セルが用いられるようになってき
ている。
【手続補正４】
【補正対象書類名】明細書
【補正対象項目名】０００６
【補正方法】変更
【補正の内容】
【０００６】
一般に、非晶質シリコン太陽電池には、２種類の構造のものがある。一つは、ガラス等
の透光性基板上に、ＳｎＯ２やＩＴＯ等の透明電導膜が形成され、その上に非晶質半導体
（Ｓｉ）のｐ層、ｉ層、ｎ層がこの順に積層されて成る構造のものである。もう一つは、
金属基板電極の上に、非晶質半導体（Ｓｉ）のｎ層，ｉ層，ｐ層がこの順に積層されて光
電変換活性層が形成され、更にその上に透明電導膜が積層されて成る構造のものである。
【手続補正５】
【補正対象書類名】明細書
【補正対象項目名】００１６
【補正方法】変更
【補正の内容】
【００１６】
また、太陽電池セル３０の配置間隔を狭くするとリーク電流が生じてしまうため、隣り
合う太陽電池セル３０の間の領域が必要となる。図２６に示すように、太陽電池モジュー
ル２００に入射する光Ｈ０のうち、この領域に入射する光Ｈ１を、裏面材３００を太陽電
池モジュール２００の背面に配置することにより裏面材３００で反射させ、光Ｈ２として再利用するもの（特許文献４）が知られている。しかし、まだ十分な発電効率は得られていない。
【特許文献１】特開２００１−２９５４３７号公報
【特許文献２】特開平４−６１２８５号公報
【特許文献３】特開平１１−２７４５３３号公報
【特許文献４】特開平１１−３０７７９１号公報
【手続補正６】
【補正対象書類名】明細書
【補正対象項目名】００１８
【補正方法】変更
【補正の内容】
【００１８】
本発明はこのような課題に鑑みてなされたものであって、本来は損失となる光を再利用
することにより、光の利用効率の向上に最適な凹凸形状を有した光再利用シートを用いた太陽電池モジュールを提供することを目的とする。
【手続補正７】
【補正対象書類名】明細書
【補正対象項目名】００２０
【補正方法】変更
【補正の内容】
【００２０】
請求項１の発明は、
光を入射する前面板と、
前記前面板を透過した光を透過する充填層と、
前記充填層で固定され、前記充填層から透過した光を、
受光面から受光して電気に変換する太陽電池セルと、
前記太陽電池セルの前記受光面の裏面側にあり、前記太陽電池セルの前記受光面には受光
しなかった光を反射する凹凸形状を有する反射層を備えた光再利用シートと、
を有する太陽電池モジュールであって、
前記光再利用シートの前記反射層における反射面の前面板側の材質の屈折率をｎとし、
前記前面板の法線と前記反射面の法線とのなす角θが、
θ≧arcsin（１／ｎ）／２…（式１）
を満たし、且つ、前記光再利用シートの前記反射面において光が入射する第一の反射面と該第一の反射面で反射した光が更に反射する第二の反射面とのなす角度を頂角αとし、この頂角αが、
θ≧（arcsin（１／ｎ）＋１８０）／２…（式２）
である前記反射面を有することを特徴とする太陽電池モジュールである。
【手続補正８】
【補正対象書類名】明細書
【補正対象項目名】００２２
【補正方法】変更
【補正の内容】
【００２２】
請求項３の発明は、
前記光再利用シートの前記反射面の前記凹凸形状が、周期性を有することを特徴とする光
再利用シートを用いた請求項１または請求項２に記載の太陽電池モジュールである。
【手続補正９】
【補正対象書類名】明細書
【補正対象項目名】００２３
【補正方法】変更
【補正の内容】
【００２３】
請求項４の発明は、
前記光再利用シートの前記反射面の前記凹凸形状の周期のピッチが、２５μｍ以上、３００μｍ以下であることを特徴とする光再利用シートを用いた請求項１から請求項３のいずれかに記載の太陽電池モジュールである。
【手続補正１０】
【補正対象書類名】明細書
【補正対象項目名】０１００
【補正方法】変更
【補正の内容】
【０１００】
また、図２５のように、この光再利用シート２０は、ＬＥＤ、ＥＬ等の固体の発光素
子５０からの光を再利用するのにも利用可能である。
前記光再利用シートを用いたＬＥＤやＥＬ素子等の発光素子の光を再利用する
シート及びそれを用いた発光素子を提供できる。